(57)【要約】【課題】安価で熱伝導性が高く、高効率なフィルタープレスを実現するダイヤフラム。【解決手段】樹脂製の織布と樹脂製のシートが張り合わされた積層体で形成した。織布が設けられていることから溝加工等を施す必要がなく、簡易に製造できる。また、ポリプロピレン等を適用できるので軽量、安価にできる。さらに、織布とシートとが同一材料で構成することができるので、廃棄処分する際の手間が小さく、また、再利用にも適している。【選択図】        なし【特許請求の範囲】
【請求項１】
樹脂製の織布と樹脂製のシートが張り合わされた積層体で形成されていることを特徴とするフィルタープレス用ダイヤフラム。
【請求項２】
前記樹脂が共にポリプロピレンであることを特徴とする請求項１記載のフィルタープレス用ダイヤフラム。
【発明の詳細な説明】
【０００１】
【発明の属する技術分野】
本発明は、フィルタープレスに用いるダイヤフラムに関する。
【０００２】
【従来の技術】
汚泥等の脱水乾燥に圧搾式のフィルタープレスが利用されることがある。このフィルタープレスは濾過板で囲まれた濾過室内にダイヤフラムを配備したもので、ダイヤフラム内にケーキやスラッジ等の被脱水物を充填し、収容する。そして、濾過板とダイヤフラムの間にエアー等の流動体を圧入して、被脱水物を圧搾し、絞り出た水分を濾過室外に排出して被脱水物の脱水を行っている（例えば、特許文献１参照。）。また、フィルタープレスにおいて、脱水効率をより高めるものとして、圧搾後、濾過板とダイヤフラムの間に温水を充填し、被脱水物を加熱する方法もある（例えば、特許文献２参照。）。
フィルタープレスで用いるダイヤフラムとしては、伸縮性、破断強度、耐水性が要求されることから、通常、エラストマからなるシートが用いられている（例えば、特許文献３、４参照。）。
また、可撓性の向上や、被脱水物から絞り出た水分を円滑に流動させる為に、ダイヤフラムの内面には溝が形成されている（例えば、特許文献５、６参照。）。この溝加工は、通常、プレス成形により賦形するので、成形性を確保する為、ある程度の厚みを有するものに限られるが、厚みを有しつつ、伸縮性、柔軟性が要求されることからもエラストマが用いられる。
【０００３】
【特許文献１】
特開２００２−３０１３０９号公報
【特許文献２】
特開２００１−２３２１０９号公報
【特許文献３】
特開平９−２９４９０４号公報
【特許文献４】
特開２０００−２７９７０９号公報
【特許文献５】
特開平９−８５０１７号公報
【特許文献６】
特公平７−８８９０３号公報
【０００４】
【発明が解決しようとする課題】
しかしながら、上述したダイヤフラムは厚みが厚いことからコストアップの原因となる。しかも、エラストマは比較的高価であり、コスト削減は困難である。また、エラストマは、熱伝導性が低いので、外から暖めても被脱水物への加熱効率は低く、脱水効率が上がりづらかった。さらに、耐熱性もひくく、加熱するにも制約（一般的に、８０℃以下）がある。
また、ダイヤフラムに溝加工を施すことは容易でなく、コストアップの原因にもなる。
【０００５】
本発明は前記課題を解決するためになされたもので、安価で熱伝導性が高く、高効率なフィルタープレスを実現するダイヤフラムを目的とする。
【０００６】
【課題を解決するための手段】
本発明のフィルタープレス用ダイヤフラムは、樹脂製の織布と樹脂製のシートが張り合わされた積層体で形成されていることを特徴とする。特に、ポリプロピレン製であることが望ましい。
【０００７】
【発明の実施の形態】
本発明のフィルタープレス用ダイヤフラムは、織布とシートとが張り合わされたものである。
シートとしては、Ｔダイから押し出されたシート、インフレーション成形によるフィルム等、特に制限されるものではなく、その厚さは０．０５〜３．０ｍｍが好ましく、０．２〜１．０ｍｍであればより好ましい。
織布としては、平織、綾織、朱子織、それらの変化組織等が挙げられる。織機も、スルーザー織機、レピア織機、ウォータージェット織機などの従来の織機等を用いることができる。この織布は、フラットヤーン、スプリットヤーンを用いて製織したものが好ましい。これらヤーンの強度は延伸倍率により調節することができる。延伸倍率を高めることで強度を高めることができ、その延伸倍率は５〜９倍である。
ヤーンの幅は２〜１２ｍｍ、ヤーンの繊度は、１０００〜４０００デニール（１１１〜４４４テクス）が適当である。
織布の打ち込み密度は、８〜６０本／２．５４ｃｍであることが好ましい。打ち込み密度が８本／２．５４ｃｍ未満では、隙間が大きくなり、強度が不十分となるおそれがあり、打ち込み密度が６０本／２．５４ｃｍを超えると、製織が困難になるおそれがある。
これら織布とシートは同じ樹脂材料で構成されていることが、両者の密着性、リサイクル性の点から好ましい。用いられる樹脂としては、高密度ポリエチレン、低密度ポリエチレン、ポリプロピレン等のポリオレフィン、ポリエチレンテレフタレート、ポリブチレンテレフタレート等のポリエステル、ナイロン６、ナイロン６６等のポリアミド、アクリル樹脂などの各種の樹脂が挙げられる。中でも、成形性、安価、軽量性等の点から、ポリオレフィンが好適に用いられる。特にポリプロピレンが好ましい。
これら材料には、必要に応じて、炭酸カルシウム、シリカ、酸化チタン、タルク、マイカ、硫酸バリウム、アルミナなどの無機充填材、滑剤等が添加されていてもよい。
織布とシートは張り合わされて一体化している。その貼着方法としては、熱融着、接着剤による接着等が挙げられるが、熱融着が簡便で強力なので好ましい。
【０００８】
本発明のダイヤフラムをフィルタープレスに用いるに際しては、その織布が被脱水物を内包する濾布と接触する側に位置するように配備する。これにより、濾布から出てきた水は織布の隙間を通って排出される。
このダイヤフラムを用いてフィルタープレスにより脱水を行うには特別な方法を採用する必要はなく、他の一般的なダイヤフラムの場合と同様に行える。
例えば、図１に示す方法により脱水処理を行うことができる。即ち、濾過板１０、１０で囲まれた濾過室１２内にダイヤフラム１４及び濾布１６を配備する。この際、ダイヤフラム１４の内側に濾布１６が位置する。また、本発明の積層構造のダイヤフラムでは、濾布１６側に織布が位置する。
そして、図１（ａ）で示すように濾布１６内に被脱水物２０を収容し、濾過板を閉じて密閉する。
その後、図１（ｂ）に示すように、濾過板１０に形成された吸気路１８から濾過室内１２内に空気を圧送して、ダイヤフラム１４を圧縮し、被脱水物２０から生じる水を濾布１６を通過させ、濾過板１０に形成されている排水路２２から排出して被脱水物２０の圧搾を行う。
そして、排水がなくなったら、図１（ｃ）に示すように、濾過板１０、１０を開放して、脱水された処理物２１を排出する。
【０００９】
また、図２に示す方法でも良い。即ち、濾過板３０、３０で囲まれた濾過室１２内に、ダイヤフラム１４の内側に濾布１６が位置するように、ダイヤフラム１４及び濾布１６を配備する。また、ダイヤフラムは、濾布１６側に織布が位置し、外側にシートが位置する。
そして、図２（ａ）で示すように濾布１６内に被脱水物２０を収容し、濾過板を閉じて密閉する。
その後、図２（ｂ）に示すように、濾過板１０に形成された吸気路３２から濾過室１２内に空気を圧送して、ダイヤフラム１４を圧縮し、被脱水物２０から生じる水を濾布１６を通過させ、濾過板３０に形成されている排水路３４から排出して被脱水物２０の圧搾を行う。
そして、排水がなくなりかけたら、排水路３４を通じて濾過室１２内を排気して被脱水物２０をより乾燥させる。この際、被脱水物２０の乾燥に伴う気化熱の放散による冷却によって乾燥の効率低下を防ぐ為に、吸気路３２から濾過室１２内に熱風を送ることが望ましい。
そして、被脱水物２０が乾燥したら、図２（ｃ）に示すように、濾過板１０、１０を開放して、脱水された処理物２１を排出する。
この方法であると、被脱水物は圧搾処理だけでなく乾燥処理も施されるので、高効率で、また、別途、乾燥装置自体や、処理物を乾燥装置に送る機構や焼却コスト等を削減でき、とても有益である。また、処理物の含水率が低いので濾布への付着が少なく、排出が容易で、臭気の発生も抑えられる。特に、乾燥時にダイヤフラムの外側から被脱水物を加熱することで乾燥効率が高められるが、ここで、本発明のダイヤフラムであれば、熱伝導性に優れるので、被脱水物の乾燥性能に優れる。よって、本発明は、この脱水方法に用いるのに特に優れている。
【００１０】
本発明のダイヤフラムは織布とシートの積層体で構成され、ダイヤフラムとして用いるのに溝加工等を施す必要がないので、簡易に製造できる。
また、ポリプロピレン等の軽量、安価な樹脂で製造できる。
さらに、織布とシートとを単一材料で構成すれば、廃棄処分する際の手間が小さく、また、再利用にも適している。
さらに、厚みが小さく熱伝導性にも優れているので、外から被脱水物への加熱効率は高く、脱水効率の向上を図ることができる。
【００１１】
【発明の効果】
本発明のダイヤフラムであれば、織布が設けられていることから溝加工等を施す必要がなく、簡易に製造できる。また、ポリプロピレン等を適用できるので軽量、安価にできる。
さらに、織布とシートとが同一材料で構成することができるので、廃棄処分する際の手間が小さく、また、再利用にも適している。
さらに、熱伝導性にも優れているので、外から被脱水物への加熱効率は高く、脱水効率の向上を図ることができる。
【図面の簡単な説明】
【図１】フィルタープレスによる脱水方法の一例を示す工程図である。
【図２】フィルタープレスによる脱水方法の一例を示す工程図である。
【符号の説明】
１０  濾過板
１４  ダイヤフラム
１６  濾布
３０  濾過板
【図１】
2004351396.tif 000002
【図２】
2004351396.tif 000003